(57)【要約】  金属材料の熱処理時の光輝性の低下を抑制するとともに、蒸気膜段階が終了する温度に到達するまでの秒数（特性秒数）の経時的な増加、及び動粘度の経時的な低下を抑制できる熱処理油組成物を提供する。  （Ａ）基油と、（Ｂ）石油樹脂、テルペン樹脂、ロジン及びこれらの誘導体の一種以上から選ばれる蒸気膜破断剤とを含む熱処理油組成物。【特許請求の範囲】
【請求項１】
（Ａ）基油と、（Ｂ）石油樹脂、テルペン樹脂、ロジン及びこれらの誘導体から選ばれる一種以上の蒸気膜破断剤とを含む熱処理油組成物。
【請求項２】
ＪＩＳ  Ｋ２２０７：２００６の環球法により測定した（Ｂ）成分の蒸気膜破断剤の軟化点が４０℃以上である請求項１に記載の熱処理油組成物。
【請求項３】
ＪＩＳ  Ｋ２２０７：２００６の環球法により測定した（Ｂ）成分の蒸気膜破断剤の軟化点が６０℃以上１５０℃以下である請求項２記載の熱処理油組成物。
【請求項４】
（Ａ）成分の基油の４０℃動粘度が５〜５００ｍｍ２／ｓである請求項１〜３のいずれか１項に記載の熱処理油組成物。
【請求項５】
熱処理油組成物の全量に対して、（Ａ）成分の基油を８０質量％以上１００質量％未満、（Ｂ）成分の蒸気膜破断剤を０質量％超２０質量％以下含む請求項１〜４のいずれか１項に記載の熱処理油組成物。
【請求項６】
ＪＩＳ  Ｋ２２４２：２０１２の冷却性試験方法に準拠して求められた冷却曲線から得られる特性秒数が３．００秒以下である請求項１〜５のいずれか１項に記載の熱処理油組成物。
【発明の詳細な説明】
【技術分野】
【０００１】
本発明は、熱処理油組成物に関する。
【背景技術】
【０００２】
鋼材などの金属材料においては、その性質の改善を目的として、焼入れ、焼戻し、焼なまし、焼ならしなどの熱処理が施される。これらの熱処理の中で、焼入れは、加熱された金属材料を冷却剤中に浸漬して所定の焼入れ組織に変態させる処理であり、この焼入れによって、処理物は非常に硬くなる。例えばオーステナイト状態にある加熱された鋼材を冷却剤中に浸漬し、上部臨界冷却速度以上で冷却すると、マルテンサイトなどの焼入れ組織に変態させることができる。【０００３】
冷却剤としては、一般に油系、水系の熱処理剤が用いられる。油系の熱処理剤（熱処理油）を用いた金属材料の焼入れについて説明すると、加熱された金属材料を冷却剤である熱処理油に投入した場合、通常は３つの段階を経て冷却される。具体的には、（１）金属材料が熱処理油の蒸気膜で覆われる第１段階（蒸気膜段階）、（２）蒸気膜が破れて沸騰が起こる第２段階（沸騰段階）、（３）金属材料の温度が熱処理油の沸点以下となり、対流により熱が奪われる第３段階（対流段階）である。そして、各段階では金属材料の周囲の雰囲気が異なることを原因として冷却速度は異なっており、第２段階（沸騰段階）の冷却速度が最も速くなっている。【０００４】
一般に、熱処理油においては、蒸気膜段階から沸騰段階に移行した際に急激に冷却速度が速くなる。金属材料が単純な平面形状ではない場合、金属材料の表面で蒸気膜段階と沸騰段階とが混在しやすくなる。そして、該混在が起こった場合には、蒸気膜段階と沸騰段階との冷却速度の差によって金属材料の表面で極めて大きな温度差が生じる。そして、この温度差によって、熱応力や変態応力が発生して金属材料に歪が生じる。
それ故、金属材料の熱処理、特に焼入れにおいては、その熱処理条件に適した熱処理油の選定が重要であり、その選定が不適切な場合には、金属材料に歪が生じるとともに、十分な焼入れ硬さが得られないことがある。【０００５】
熱処理油は、低い油温で使用するコールド油、高い油温で使用するホット油に区分される。
このうち、コールド油は、通常低粘度基油を用いるため冷却速度が速く、高い冷却性を有する。しかし、コールド油は、蒸気膜段階が長いことから、金属材料の表面で蒸気膜段階と沸騰段階との混在が起きやすくなり、歪が生じやすい。このため、多くの場合、コールド油に蒸気膜破断剤を配合して蒸気膜段階を短くしている。
一方、ホット油は蒸気膜段階が短く歪が生じにくいが、近年では、歪をさらに低減するために、ホット油に蒸気膜破断剤を添加する場合がある。
上記のような蒸気膜破断剤としては、アスファルトが用いられているほか、αオレフィン共重合体（特許文献１参照）、イミド系化合物（特許文献２参照）が用いられている。
【先行技術文献】
【特許文献】
【０００６】
【特許文献１】特開２０１３−１９４２６２号公報
【特許文献２】特開２０１０−２２９４７９号公報
【発明の開示】
【発明が解決しようとする課題】
【０００７】
蒸気膜破断剤としてアスファルトを使用した熱処理油は、蒸気膜段階が終了する温度に到達するまでの秒数（特性秒数）及び動粘度が安定しているが、金属材料の熱処理時に光輝性が低下したり、油槽周りに汚れが生じるなどして作業環境が悪化することが問題となっている。
一方、蒸気膜破断剤として、特許文献１のαオレフィン共重合体や特許文献２のイミド系化合物を使用した熱処理油は、光輝性の低下や作業環境の悪化などの問題は生じないが、経時的に、特性秒数の増加及び動粘度の低下を招いてしまう。【０００８】
本発明は、金属材料の熱処理時の光輝性の低下を抑制するとともに、経時的に、蒸気膜段階が終了する温度に到達するまでの秒数（特性秒数）の増加及び動粘度の低下を抑制できる熱処理油組成物を提供することを目的とする。
【課題を解決するための手段】
【０００９】
上記課題を解決すべく、本発明の実施形態は、（Ａ）基油と、（Ｂ）石油樹脂、テルペン樹脂、ロジン及びこれらの誘導体の一種以上から選ばれる蒸気膜破断剤とを含む熱処理油組成物を提供する。
【発明の効果】
【００１０】
本発明の熱処理油組成物は、焼入れ等により金属材料を熱処理する際に、金属材料の光輝性の低下を抑制することができ、さらに、該熱処理を繰り返し行った際に、蒸気膜段階が終了する温度に到達するまでの秒数（特性秒数）の経時的な増加、及び動粘度の経時的な低下を抑制することができる。
【発明を実施するための最良の形態】
【００１１】
以下、本発明の実施形態を説明する。本実施形態の熱処理油組成物は、（Ａ）基油と、（Ｂ）石油樹脂、テルペン樹脂、ロジン及びこれらの誘導体の一種以上から選ばれる蒸気膜破断剤とを含むものである。【００１２】
［（Ａ）基油］
（Ａ）成分の基油としては、鉱油及び／又は合成油が挙げられる。
鉱油としては、溶剤精製、水添精製等の通常の精製法により得られるパラフィン基系鉱油、中間基系鉱油及びナフテン基系鉱油等；フィッシャートロプシュプロセス等により製造されるワックス（ガストゥリキッドワックス）、鉱油系ワックス等のワックスを異性化することによって製造されるワックス異性化系油；等が挙げられる。
合成油としては、炭化水素系合成油、エーテル系合成油等が挙げられる。炭化水素系合成油としては、アルキルベンゼン、アルキルナフタレン等を挙げることができる。エーテル系合成油としては、ポリオキシアルキレングリコール、ポリフェニルエーテル等が挙げられる。【００１３】
（Ａ）成分の基油は、上述の鉱油及び合成油のうちの一種を用いた単一系でも良いが、鉱油の二種以上を混合したもの、合成油の二種以上を混合したもの、鉱油及び合成油のそれぞれの一種又は二種以上を混合したもののように、混合系であってもよい。【００１４】
（Ａ）成分の基油の４０℃動粘度の好適な範囲は、コールド油とホット油とで異なるため一概には言えないが、概ね５〜５００ｍｍ２／ｓの範囲であることが好ましい。
また、熱処理油組成物をコールド油として用いる場合、（Ａ）成分の基油は、４０℃動粘度が５ｍｍ２／ｓ以上４０ｍｍ２／ｓ未満であることがより好ましい。また、熱処理油組成物をホット油として用いる場合、（Ａ）成分の基油は、４０℃動粘度が４０ｍｍ２／ｓ以上５００ｍｍ２／ｓ以下であることがより好ましい。
（Ａ）成分の基油が、二種以上の基油が混合された基油である場合、混合基油の動粘度が上記範囲を満たすことが好ましい。
なお、本実施形態において、基油及び熱処理油組成物の動粘度は、ＪＩＳ Ｋ２２８３：２０００に準拠して測定することができる。【００１５】
熱処理油組成物の全量に対する（Ａ）成分の基油の含有割合は、８０質量％以上１００質量％未満であることが好ましく、８５質量％以上９８質量％以下であることがより好ましい。
（Ａ）成分の含有割合を８０質量％以上とすることにより、（Ａ）成分に基づく本質的な冷却性能を確保することができ、（Ａ）成分の含有割合を１００質量％未満とすることにより、蒸気膜破断剤の使用量を確保して、特性秒数を短くすることができ、金属材料の歪、硬さのバラツキを抑制できる。【００１６】
［（Ｂ）蒸気膜破断剤］
（Ｂ）成分の蒸気膜破断剤としては、石油樹脂、テルペン樹脂、ロジン及びこれらの誘導体から選ばれる一種以上を用いる。
上記蒸気膜破断剤を用いることにより、焼入れ等により金属材料を熱処理する際に、金属材料の光輝性の低下を抑制することができる。さらに、上記蒸気膜破断剤を用いることにより、該熱処理を繰り返し行った際に、蒸気膜段階が終了する温度に到達するまでの秒数（特性秒数）の経時的な増加、及び動粘度の経時的な低下を抑制することができる。すなわち、上記蒸気膜破断剤を用いることにより、熱処理油組成物の寿命を長くすることができる。
上記蒸気膜破断剤が上記効果を発揮できる理由は、石油樹脂、テルペン樹脂、ロジン及びその誘導体の熱可塑性特徴、基油への優れた溶解性であると考えられる。【００１７】
また、上記蒸気膜破断剤によって、熱処理の初期段階の特性秒数を短くすることができる。すなわち、上記蒸気膜破断剤は、長期に渡って特性秒数を短くすることができ、蒸気膜段階が長引くことによる金属材料の歪、硬さのバラツキを抑制できる。【００１８】
石油樹脂は、ナフサなど石油類の熱分解によるエチレンなどのオレフィン製造時に副生物として得られる炭素数４〜１０の脂肪族オレフィン類や脂肪族ジオレフィン類、あるいは炭素数８以上でかつオレフィン性不飽和結合を有する芳香族化合物から選ばれる１種または２種以上の不飽和化合物を、重合または共重合して得られる樹脂である。石油樹脂は、例えば、脂肪族オレフィン類や脂肪族ジオレフィン類を重合した「脂肪族系石油樹脂」、オレフィン性不飽和結合を有する芳香族化合物を重合した「芳香族系石油樹脂」、脂肪族オレフィン類や脂肪族ジオレフィン類と、オレフィン性不飽和結合を有する芳香族化合物とを共重合した「脂肪族−芳香族共重合石油樹脂」に大別できる。【００１９】
この炭素数４〜１０の脂肪族オレフィン類としては、ブテン、ペンテン、ヘキセン、ヘプテンなどが挙げられる。また、炭素数４〜１０の脂肪族ジオレフィン類としては、ブタジエン、ペンタジエン、イソプレン、シクロペンタジエン、ジシクロペンタジエン、メチルペンタジエンなどが挙げられる。さらに、炭素数８以上でかつオレフィン性不飽和結合を有する芳香族化合物としては、スチレン、α−メチルスチレン、β−メチルスチレン、ビニルトルエン、ビニルキシレン、インデン、メチルインデン、エチルインデンなどが挙げられる。
また、この石油樹脂の原料化合物は、その全てがナフサなど石油類の熱分解によるオレフィン製造時の副生物である必要はなく、化学合成された不飽和化合物を用いてもよい。例えば、シクロペンタジエンやジシクロペンタジエンの重合により得られるジシクロペンタジエン系石油樹脂や、これらシクロペンタジエンやジシクロペンタジエンとスチレンを共重合させて得られるジシクロペンタジエン−スチレン系石油樹脂が挙げられる。【００２０】
石油樹脂の誘導体は、前記石油樹脂に水素原子を付加した水添石油樹脂が挙げられる。また、石油樹脂の誘導体としては、前記石油樹脂をカルボン酸等に代表される酸性官能基により変性した酸変性石油樹脂や、該酸変性石油樹脂をアルコール、アミン、アルカリ金属、アルカリ土類金属等の化合物により反応修飾した化合物が挙げられる。
酸変性石油樹脂としては石油樹脂を不飽和カルボン酸、不飽和カルボン酸無水物により変性したカルボン酸変性石油樹脂、酸無水物変性石油樹脂に大別できる。不飽和カルボン酸としては、例えばアクリル酸、メタクリル酸などの不飽和モノカルボン酸類；マレイン酸、フマル酸、イタコン酸、シトラコン酸等の不飽和多価カルボン酸類；マレイン酸モノメチル、フマル酸モノエチル等の不飽和多価カルボン酸の部分エステル類；などが挙げられ、不飽和カルボン酸無水物としては、例えば無水マレイン酸、無水イタコン酸等の不飽和多価カルボン酸無水物が挙げられる。【００２１】
上記石油樹脂、石油樹脂の誘導体としては、脂肪族−芳香族共重合石油樹脂及び水添脂肪族−芳香族共重合石油樹脂が、特性秒数を短くできる傾向にある点で好ましい。
石油樹脂、石油樹脂の誘導体の数平均分子量は、本実施形態による効果を発揮しやすくする観点から、２００〜５０００であることが好ましく、２５０〜２５００であることがより好ましく、３００〜１５００であることがさらに好ましい。【００２２】
テルペン樹脂は、イソプレンを構成単位とするテルペンモノマーを重合してなるものである。
テルペン樹脂の誘導体としては、テルペンモノマーと他のモノマーとの共重合樹脂、テルペン樹脂を芳香族モノマーで変性した芳香族変性テルペン樹脂、テルペン樹脂、前記共重合樹脂又は前記変性テルペン樹脂に水素原子を付加した水添テルペン樹脂等が挙げられる。前記共重合樹脂としては、テルペンフェノール樹脂等が挙げられる。【００２３】
ロジンは、松科の植物に多量に含まれる松脂の不揮発性の成分であり、アビエチン酸、ネオアビエチン酸、パラストリン酸、ピマール酸、イソピマール酸、デヒドロアビエチン酸を主成分とするものである。
ロジン誘導体としては、ロジンをエステル化したロジンエステル、ロジンをマレイン酸で変性したマレイン酸変性ロジン樹脂、ロジンをフマル酸で変性したフマル酸変性ロジン樹脂、重合ロジン、重合ロジンエステル、ロジン変性フェノール樹脂、硬化ロジン、不均化ロジン等が挙げられ、さらには、ロジン、ロジンエステル、マレイン酸変性ロジン樹脂、フマル酸変性ロジン樹脂、重合ロジン、重合ロジンエステル、ロジン変性フェノール樹脂、硬化ロジン、不均化ロジンに水素原子を付加した水添ロジン及び水添ロジン誘導体等が挙げられる。【００２４】
蒸気膜破断剤は、ＪＩＳ  Ｋ２２０７：２００６の環球法により測定した軟化点が４０℃以上であることが好ましく、６０℃以上１５０℃以下であることがより好ましく、８０℃以上１４０℃以下であることがさらに好ましく、８５℃以上１３０℃以下であることがよりさらに好ましい。
蒸気膜破断剤の軟化点を４０℃以上とすることにより、特性秒数の経時的な増加及び動粘度の経時的な低下をより抑制できるとともに、熱処理の初期段階での特性秒数を短くすることができる。すなわち、蒸気膜破断剤の軟化点を４０℃以上とすることにより、初期段階はもちろんのこと、繰り返して使用した後においても熱処理油組成物の特性秒数を短くすることができ、蒸気膜段階が長引くことによる金属材料の歪、硬さのバラツキを長期に渡って抑制できる。さらに、動粘度の経時的な低下を抑制できるため、熱処理油組成物の性状を長期に渡って安定化でき、熱処理油組成物の寿命を長くすることができる。
また、蒸気膜破断剤の軟化点を１５０℃以下とすることにより、熱処理油組成物によって金属材料等の被加工物を冷却した後の、該被加工物表面のべたつきを低減できる。
蒸気膜破断剤の軟化点は、石油樹脂、テルペン樹脂の重合の度合い、変性成分、変性の度合いにより調整できる。
なお、蒸気膜破断剤として、二種以上の材料を用いる場合、全ての材料が上記軟化点の範囲であることが好ましい。また、特性秒数、動粘度、及び光輝性を悪化させない範囲であれば、さらに、上記範囲外の蒸気膜破断剤を組み合わせることができる。【００２５】
熱処理油組成物の全量に対する（Ｂ）成分の蒸気膜破断剤の含有割合は、０質量％超２０質量％以下であることが好ましく、２質量％以上１５質量％以下であることがより好ましい。
（Ｂ）成分の含有割合を０質量％超とすることにより、特性秒数を短くして、金属材料の歪、硬さのバラツキを抑制でき、（Ａ）成分の含有割合を２０質量％以下とすることにより、本質的な冷却性能を担保する（Ａ）成分の使用量を確保して、熱処理油組成物に冷却性能を付与できる。
また、（Ａ）成分及び（Ｂ）成分を合計した含有量は、熱処理油組成物の全量に対して８０質量％以上が好ましく、９０質量％以上がより好ましく、１００質量％がさらに好ましい。【００２６】
［（Ｃ）添加剤］
本実施形態の熱処理油組成物は、酸化防止剤、冷却性向上剤等の添加剤を含有してもよい。
酸化防止剤、冷却性向上剤等の含有割合は、熱処理油組成物の全量に対して、それぞれ１０質量％以下であることが好ましく、０．０１〜５質量％であることがより好ましい。【００２７】
［熱処理油組成物の物性］
本実施形態の熱処理油組成物は、ＪＩＳ  Ｋ２２４２：２０１２の冷却性試験方法に準拠して求められた冷却曲線から得られる特性秒数が３．００秒以下であることが好ましく、２．７５秒以下であることがより好ましく、２．５０秒以下であることがさらに好ましい。
特性秒数は、より具体的には、以下の（１）、（２）により算出できる。
（１）ＪＩＳ  Ｋ２２４２：２０１２の冷却性能試験方法に準拠して、８１０℃に加熱した銀試料を熱処理油組成物に投入し、時間をｘ軸、該銀試料表面の温度をｙ軸とした冷却曲線を求める。
（２）前記冷却曲線から、接線交差法により、熱処理油組成物の蒸気膜段階が終了する温度（特性温度）に到達するまでの秒数を算出し、該秒数を特性秒数とする。
なお、上記（１）では、測定時間の間隔を１／１００秒とすることが好ましい。【００２８】
熱処理油組成物の特性秒数を３．００秒以下とすることにより、蒸気膜段階が長引くことによる金属材料の歪、硬さのバラツキを抑制できる。【００２９】
本実施形態の熱処理油組成物は、コールド油として用いる場合には、４０℃動粘度が１０〜３０ｍｍ２／ｓであることが好ましく、１５〜２５ｍｍ２／ｓであることがより好ましい。
本実施形態の熱処理油組成物は、ホット油として用いる場合には、１００℃動粘度が１０〜３０ｍｍ２／ｓであることが好ましく、１５〜２０ｍｍ２／ｓであることがより好ましい。
【実施例】
【００３０】
次に、本発明を実施例により、さらに詳細に説明するが、本発明は、これらの例によってなんら限定されるものではない。【００３１】
Ａ．評価、測定
Ａ−１．光輝性
「熱処理油槽内の酸素による光輝性への影響」（出光トライボレビュー，Ｎｏ．３１，ｐｐ．１９６３〜１９６６、平成２０年９月３０日発行）を参照して、以下のように評価した。
まず、ダンベル形の金属材料（φ１６ｍｍ、鋼材種：Ｓ４５Ｃ）と、円柱型の金属材料（φ１０ｍｍ、鋼材種：ＳＵＪ２）とを組み合わせて試験片とした。次に、該試験片を、窒素及び水素の混合ガス雰囲気中で８５０℃まで加熱した。次いで、試験片を８０℃の熱処理油組成物に投入して焼入れを行った。次いで、焼入れ後の試験片の「明度」を以下の基準で評価した。
＜明度の評価＞
焼入れ後の試験片のＳ４５Ｃの部分の明度と、焼入れ前の試験片のＳ４５Ｃの部分の明度とを比較し、下記の基準により、焼入れ試験後のＳ４５Ｃの明度を評価した。同様の評価を焼入れ後の試験片のＳＵＪ２の部分についても行った。
０：下記式（１）の値が８５％以上
１：下記式（１）の値が６０％以上８５％未満
２：下記式（１）の値が６０％未満
［焼入れ後の試験片の明度／焼入れ前の試験片の明度］×１００  （１）【００３２】
Ａ−２．初期の冷却性能
ＪＩＳ  Ｋ２２４２：２０１２に規定される冷却性能試験方法に準拠して、８１０℃に加熱した銀試料を熱処理油組成物に投入し、銀試料の冷却曲線を求め、以下の「特性秒数」を算出した。銀試料の投入前の熱処理油組成物の油温は、コールド油（実施例１−１〜１−６、比較例１−１〜１−３、実施例３−１〜３−３０、比較例３）では８０℃、ホット油（実施例２−１〜２−３、比較例２−１〜２−２）では１２０℃とした。
＜特性秒数＞
上記冷却曲線において、ＪＩＳ  Ｋ２２４２：２０１２に準拠して、蒸気膜段階が終了する温度（特性温度）を算出し、該温度に到達するまでの秒数を特性秒数とした。【００３３】
Ａ−３．冷却性能の経時安定性
上記Ａ−２の結果を、繰り返し焼入れ劣化試験前の結果とした。次に、以下に示す条件で繰り返し焼入れ劣化試験を行った。該劣化試験後、再度、上記Ａ−２と同様の試験及び評価を行い、これを繰り返し焼入れ劣化試験後の結果とした。以下の式（２）により、試験前後の変化率を算出した。
［（試験後の値−試験前の値）／試験前の値］×１００  （２）
＜試験条件＞
テストピース：ＳＵＳ３１６
焼入温度：８５０℃
油量：４００ｍｌ
油温：１３０℃（コールド油；実施例１−１〜１−６、比較例１−１〜１−３）、１７０℃（ホット油；実施例２−１〜２−３、比較例２−１〜２−２）
焼入回数：２００回【００３４】
Ａ−４．動粘度
ＪＩＳ Ｋ２２８３：２０００に準拠して、コールド油（実施例１−１〜１−６、比較例１−１〜１−３）の４０℃動粘度、及びホット油（実施例２−１〜２−３、比較例２−１〜２−２）の１００℃動粘度を、上記Ａ−３の繰り返し焼入れ劣化試験の前後で測定した。【００３５】
２．コールド油の調製及び評価
（実施例１−１〜１−６、比較例１−１〜１−３）
表１の組成の熱処理油組成物を調製し、上記Ａ−１〜Ａ−４の評価を行った。結果を表１に示す。【００３６】
【表１】
2016133093.tif 000002
【００３７】
表１の材料は以下の通りである。
基油１：４０℃動粘度１５ｍｍ２／ｓの鉱油
石油樹脂１：部分水添脂肪族−芳香族共重合石油樹脂、軟化点１１０℃、数平均分子量７６０
テルペン樹脂１−１：水添テルペン樹脂、軟化点１１５℃
テルペン樹脂１−２：芳香族変性テルペン樹脂、軟化点１１５℃
ロジン１−１：ロジン変性マレイン酸樹脂、軟化点１００℃
ロジン１−２：重合ロジンエステル、軟化点１２０℃
アスファルテン：１００℃動粘度４９０ｍｍ２／ｓのアスファルト
ポリブテン：１００℃動粘度４５５０ｍｍ２／ｓのポリブテン【００３８】
表１の結果から明らかなように、実施例１−１〜１−６の熱処理油組成物は、金属材料の熱処理時の光輝性の低下を抑制しつつ、熱処理油組成物の経時的な性能劣化（特性秒数の増加、動粘度の減少）を抑制できることが確認できる。
また、実施例１−１〜１−６の熱処理油組成物は、初期段階の特性秒数も短いことから、初期段階から繰り返し使用後の長期に渡って特性秒数を短くできることが確認できる。【００３９】
３．ホット油の調製及び評価
（実施例２−１〜２−３、比較例２−１〜２−２）
表２の組成の熱処理油組成物を調製し、上記Ａ−１〜Ａ−４の評価を行った。結果を表２に示す。【００４０】
【表２】
2016133093.tif 000003
【００４１】
表２の材料は以下の通りである。
基油２−１：４０℃動粘度１２０ｍｍ２／ｓの鉱油
基油２−２：４０℃動粘度６０ｍｍ２／ｓの鉱油
基油２−３：４０℃動粘度１２５ｍｍ２／ｓの鉱油
石油樹脂２−１：部分水添脂肪族−芳香族共重合石油樹脂、軟化点１１０℃、数平均分子量７６０
石油樹脂２−２：完全水添脂肪族−芳香族共重合石油樹脂、軟化点１４０℃、数平均分子量９００
テルペン樹脂２−１：水添テルペン樹脂、軟化点１１５℃
アスファルテン：１００℃動粘度４９０ｍｍ２／ｓのアスファルト
αオレフィン共重合体：１００℃動粘度２０００ｍｍ２／ｓのαオレフィン共重合体【００４２】
表２の結果から明らかなように、実施例２−１〜２−３の熱処理油組成物は、金属材料の熱処理時の光輝性の低下を抑制しつつ、熱処理油組成物の経時的な性能劣化（特性秒数の増加、動粘度の減少）を抑制できることが確認できる。
また、実施例２−１〜２−３の熱処理油組成物は、初期段階の特性秒数も短いことから、初期段階から繰り返し使用後の長期に渡って特性秒数を短くできることが確認できる。【００４３】
４．蒸気膜破断剤の効果確認
（実施例３−１〜３−３０、比較例３）
表３〜５の組成の熱処理油（コールド油）組成物を調製し、上記Ａ−２の評価を行った。結果を表３〜５に示す。【００４４】
【表３】
2016133093.tif 000004
【００４５】
【表４】
2016133093.tif 000005
【００４６】
【表５】
2016133093.tif 000006
【００４７】
表３〜５の材料は以下の通りである。
基油３−１：４０℃動粘度１５ｍｍ２／ｓの鉱油
石油３−１：部分水添脂肪族−芳香族共重合石油樹脂、軟化点１００℃、数平均分子量７００
石油３−２：部分水添脂肪族−芳香族共重合石油樹脂、軟化点１１０℃、数平均分子量７６０
石油３−３：完全水添脂肪族−芳香族共重合石油樹脂、軟化点１００℃、数平均分子量６６０
石油３−４：完全水添脂肪族−芳香族共重合石油樹脂、軟化点１２５℃、数平均分子量８２０
石油３−５：完全水添脂肪族−芳香族共重合石油樹脂、軟化点１４０℃、数平均分子量９００
石油３−６：脂肪族石油樹脂、軟化点９９℃、数平均分子量１３００
石油３−７：脂肪族石油樹脂、軟化点９４℃、数平均分子量１０００
石油３−８：脂肪族−芳香族共重合石油樹脂、軟化点１０３℃、数平均分子量９００
石油３−９：水添脂肪族石油樹脂、軟化点１０５℃、数平均分子量４００
石油３−１０：水添脂肪族石油樹脂、軟化点１２５℃、数平均分子量４３０
石油３−１１：水添脂肪族石油樹脂、軟化点８７℃、数平均分子量３７０
石油３−１２：水添脂肪族石油樹脂、軟化点１０３℃、数平均分子量４１０
石油３−１３：部分水添脂肪族石油樹脂、軟化点１０２℃、数平均分子量５００
石油３−１４：水添脂肪族石油樹脂、軟化点１２４℃、数平均分子量４３０
石油３−１５：部分水添石油樹脂、軟化点１３０℃、数平均分子量５００
石油３−１６：完全水添石油樹脂、軟化点１３０℃、数平均分子量５００
石油３−１７：脂肪族石油樹脂、軟化点１２０℃
石油３−１８：脂肪族石油樹脂、軟化点１１５℃
石油３−１９：脂肪族石油樹脂、軟化点１２５℃
テルペン３−１：テルペン樹脂、軟化点１１５℃
テルペン３−２：テルペン樹脂（ピネン重合体）、軟化点１１５℃
テルペン３−３：水添テルペン樹脂、軟化点１１５℃
テルペン３−４：テルペンフェノール樹脂、軟化点１１５℃
テルペン３−５：水添テルペンフェノール樹脂、軟化点１１５℃
テルペン３−６：芳香族変性テルペン樹脂、軟化点１１５℃
テルペン３−７：芳香族変性水添テルペン樹脂、軟化点１１５℃
ロジン３−１：変性ロジンエステル、軟化点１０４℃
ロジン３−２：ロジン変性マレイン酸樹脂、軟化点１００℃
ロジン３−３：ロジンエステル、軟化点８０℃
ロジン３−４：重合ロジンエステル、軟化点１２０℃【００４８】
表３〜５の結果から、石油樹脂、テルペン樹脂、ロジン及びこれらの誘導体の一種以上から選ばれる蒸気膜破断剤は、特性秒数が短く、蒸気膜破断効果に優れることが確認できる。
【産業上の利用可能性】
【００４９】
本実施形態の熱処理油組成物は、金属材料の熱処理時に光輝性が低下することを抑制できるとともに、該熱処理を繰り返し行った際に、蒸気膜段階が終了する温度に到達するまでの秒数（特性秒数）の経時的な増加、及び動粘度の経時的な低下を抑制することができる。このため、本実施形態の熱処理油組成物は、炭素鋼、ニッケル−マンガン鋼、クロム−モリブデン鋼、マンガン鋼などの合金鋼に焼入れ、焼きなまし、焼戻し等の熱処理を施す際の熱処理油として好適に使用され、特に、その中でも焼入れを行う際の熱処理油として好適に使用される。
【国際調査報告】
2016133093.tif 000007
2016133093.tif 000008
2016133093.tif 000009
2016133093.tif 000010